СПОСОБ СОСТАВНОЙ ГЕРМЕТИЗАЦИИ ДЛЯ ВАКУУМНОГО СТЕКЛА

1. Способ составной герметизации для вакуумного стекла, формирующий воздухонепроницаемое соединение между соединяемыми стеклянными пластинами в заданном положении стеклянной пластины путем использования технологии пайки металлом, кроме того включающий следующие этапы:
a) соответственной подготовки металлизированного слоя, связанного с телом стеклянной пластины, на поверхности заданной области герметизации каждой стеклянной пластины, которая будет соединена, причем процесс подготовки включает:
а1) подготовки покрытия из металлопасты на поверхности стеклянной пластины в заданной области герметизации, причем упомянутая металлопаста является высокотемпературной спекаемой металлопастой;
а2) нагрев стеклянной пластины для спекания покрытия из металлопасты с металлизированным слоем, связанным с телом стеклянной пластины;
b) выполнение закалки, или половинной закалки, или термоупрочнения стеклянной пластины согласно известной технологии;
c) сварка металлизированных слоев в соответствующих областях герметизации каждых двух соединяемых стеклянных пластин путем использования технологии пайки металлом, чтобы получить воздухонепроницаемое соединение между двумя стеклянными пластинами в области герметизации.
2. Способ по п.1, отличающийся тем, что температура спекания в технологии спекания на этапе а2) находится в диапазоне температур закалки стеклянной пластины, и стеклянную пластину непосредственно подвергают быстрому нагреву и охлаждению после обработки по технологии спекания, чтобы завершить обработку стеклянной пластины закалкой.
3. Способ по п.1, отличающийся тем, что покрытие готовят на поверхности стеклянной пластины способами нанесения покрытия окунанием, распылением, трафаретной печати, ручного нанесения или механического нанесения.
4. Способ по п.1, отличающийся тем, что металлический материал, содержащийся в металлопасте, имеет хорошие характеристики пайки.
5. Способ по п.1, отличающийся тем, что металлопастой является металлопаста Ag, или металлопаста из сплава Cu-Ag, или металлопаста Ni, или металлопаста из сплава Ni-Ag.
6. Способ по п.1, отличающийся тем, что на этапе с) размещают металлическую фольгу как припой между металлизированными слоями двух стеклянных пластин в соответствующих областях герметизации или предварительно наносят металл припоя на поверхность по меньшей мере одного металлизированного слоя и затем заканчивают последующую сварку согласно технологии пайки металлом.
7. Способ по п.6, отличающийся тем, что материалами металлической фольги как припоя и металла пропоя являются сплавы олова.
2
2
8. Способ по п.1, отличающийся тем, что технологию пайки металлом осуществляют под защитой инертного газа или в атмосфере Н или N.
9. Способ по п.1, отличающийся тем, что технологию пайки металлом осуществляют в вакуумной среде.
10. Способ по п.1, отличающийся тем, что технологию пайки металлом осуществляют путем локального нагрева области герметизации посредством лазерного нагрева, пламенного нагрева, нагрева электрическим током, индукционного нагрева или микроволнового нагрева.
11. Способ по п.1, отличающийся тем, что температура пайки для пайки металлом меньше или равна 350°С.
12. Вакуумное стекло, сформированное путем соединения двух или больше стеклянных пластин, причем каждые две соседние стеклянные пластины образуют одно пространство, которое окружено герметизирующей структурой, расположенной на перифериях стеклянных пластин, и вакуумировано между ними, отличающееся тем, что периферия стеклянной пластины герметизирована способом составной герметизации по любому из пп.1-11.